(57)【要約】【課題】セルロース系繊維を含む不織布に対して第四級アンモニウム塩の吸着が抑制でき、均一に第四級アンモニウム塩を含む水溶液を含浸させることが、従来の技術よりも短時間で可能であり、有効に殺菌効果及び防カビ性を発揮することができ、かつ、液の泡立ちと拭き残りを同時に抑制できる、ウェットワイパーを得る。【解決手段】セルロース系繊維を含む不織布と、  前記不織布に含浸させた、第四級アンモニウム塩及び無機塩を含む水溶液と、を、含有するウェットワイパー。【選択図】なし【特許請求の範囲】
【請求項１】
セルロース系繊維を含む不織布と、
前記不織布に含浸させた、第四級アンモニウム塩及び無機塩を含む水溶液と、
を、含有するウェットワイパー。
【請求項２】
前記無機塩が、１価又は２価の無機塩である、請求項１に記載のウェットワイパー。
【請求項３】
前記第四級アンモニウム塩が、アルキルベンジルジメチルアンモニウム塩である、
請求項１又は２に記載のウェットワイパー。
【請求項４】
前記アルキルベンジルジメチルアンモニウム塩のアルキル基が、
オクチル基、デシル基、ラウリル基、ミリスチル基、セチル基からなる群より選択される少なくとも１種である、請求項３に記載のウェットワイパー。
【請求項５】
前記セルロース系繊維が、ウッドパルプ繊維である、請求項１乃至４のいずれか一項に記載のウェットワイパー。
【請求項６】
前記不織布が、さらにポリエステル繊維を含む、請求項１乃至５のいずれか一項に記載のウェットワイパー。
【請求項７】
前記不織布が、ロール状に巻き取られた形態である、請求項１乃至６のいずれか一項に記載のウェットワイパー。
【発明の詳細な説明】
【技術分野】
【０００１】
本発明は、ウェットワイパーに関する。
【背景技術】
【０００２】
従来より、第四級アンモニウム塩は、防かび剤、防腐剤、消毒剤、脱臭剤として、主として病院及び食品加工場の消毒、繊維、塗料、及び化粧品などの防かび、並びに木材の防腐などに使用されている。
しかしながら、一般的にウェットワイパーに使用される、不織布のセルロース成分が負の電荷を帯びているために、第四級アンモニウム塩が吸着されやすく、不織布に均一に含浸できず、防かび性を悪化させる原因となっている。
例えば、特許文献１には、ウッドパルプ繊維及び合成繊維の組成からなる不織布に、第四級アンモニウム塩を含有する殺菌消毒剤水溶液を含浸させることで、第四級アンモニウム塩を不織布へ含浸させた、殺菌消毒剤を含有するウェットワイパーが開示されている。
また、特許文献２には、繊維材料から構成された基布に、正電荷を帯びた殺菌消毒成分と、アミノ酸と、ノニオン系界面活性剤を含む水溶液を含浸させることで、基布への吸着を防止して有効に殺菌消毒効果を発揮することができる殺菌消毒剤が開示されている。
【先行技術文献】
【特許文献】
【０００３】
【特許文献１】特開２００９−２５６３３８号公報
【特許文献２】特開２０１０−３７２９５号公報
【発明の概要】
【発明が解決しようとする課題】
【０００４】
しかしながら、特許文献１に開示されているウェットワイパーは、第四級アンモニウム塩が不織布に均一に含浸されるまでに時間がかかり、かつウェットワイパーに含浸させた液が泡立つという問題を有している。
また、特許文献２に開示されている殺菌消毒剤は、添加されるアミノ酸とノニオン系界面活性剤の影響により、この水溶液を含浸させたウェットワイパーは拭き残りが生じてしまうという問題を有している。
【０００５】
そこで本発明は、上記問題点に鑑み、セルロース系繊維を含む不織布に対する第四級アンモニウム塩の吸着が抑制でき、かつ均一に第四級アンモニウム塩を含む水溶液を含浸させることが、従来の技術よりも短時間で可能であり、有効に殺菌効果及び防カビ性を発揮することができ、かつ、液の泡立ちと拭き残りを同時に抑制できるウェットワイパーを提供することを目的とする。
【課題を解決するための手段】
【０００６】
本発明者らは、上記課題を解決するために鋭意研究を重ねた結果、第四級アンモニウム塩と無機塩を含む水溶液を、セルロース系繊維を含む不織布に含浸させたウェットワイパーが、上記従来技術の課題を解決し得ることを見出し、本発明を完成するに至った。
すなわち、本発明は以下のとおりである。
【０００７】
〔１〕
セルロース系繊維を含む不織布と、
前記不織布に含浸させた、第四級アンモニウム塩及び無機塩を含む水溶液と、
を、含有するウェットワイパー。
〔２〕
前記無機塩が、１価又は２価の無機塩である、前記〔１〕に記載のウェットワイパー。
〔３〕
前記第四級アンモニウム塩が、アルキルベンジルジメチルアンモニウム塩である、
前記〔１〕又は〔２〕に記載のウェットワイパー。
〔４〕
前記アルキルベンジルジメチルアンモニウム塩のアルキル基が、
オクチル基、デシル基、ラウリル基、ミリスチル基、セチル基からなる群より選択される少なくとも１種である、前記〔３〕に記載のウェットワイパー。
〔５〕
前記セルロース系繊維が、ウッドパルプ繊維である、前記〔１〕乃至〔４〕のいずれか一に記載のウェットワイパー。
〔６〕
前記不織布が、さらにポリエステル繊維を含む、前記〔１〕乃至〔５〕のいずれか一に記載のウェットワイパー。
〔７〕
前記不織布が、ロール状に巻き取られた形態である、前記〔１〕乃至〔６〕のいずれか一に記載のウェットワイパー。
【発明の効果】
【０００８】
本発明によれば、セルロース系繊維を含む不織布に対して、第四級アンモニウム塩の吸着が抑制でき、均一に第四級アンモニウム塩を含む水溶液を含浸させることが、従来の技術よりも短時間で可能であり、有効に殺菌効果及び防カビ性を発揮することができ、かつ、液の泡立ちと拭き残りを同時に抑制できる、ウェットワイパーが得られる。
【発明を実施するための形態】
【０００９】
以下、本発明を実施するための形態（以下、単に「本実施形態」と表記する。）について詳細に説明する。
なお、本発明は、以下の本実施形態に限定されるものではなく、その要旨の範囲内で種々変形して実施することができる。
【００１０】
〔ウェットワイパー〕
本実施形態のウェットワイパーは、
セルロース系繊維を含む不織布と、
前記不織布に含浸させた、第四級アンモニウム塩及び無機塩を含む水溶液と、を、含有する。
【００１１】
（第四級アンモニウム塩）
本実施形態のウェットワイパーに用いる第四級アンモニウム塩は、殺菌作用を有する有効成分として、四級アンモニウム塩構造を分子内に有していれば、特に限定されるものではない。第四級アンモニウム塩としては、以下に限定されるものではないが、例えば、アルキルトリメチルアンモニウム塩、ポリオキシエチレンアルキルメチルアンモニウム塩、塩化ベンザルコニウム、アルキルベンジルジメチルアンモニウム塩、アルキルピリジニウム塩などが挙げられる。
【００１２】
本実施形態のウェットワイパーに用いる第四級アンモニウム塩において、アルキル基としては、殺菌性能の観点から、長鎖アルキル基であることにより著しい殺菌力を示すため、炭素数８〜１６の飽和炭化水素基であることが好ましく、オクチル基、デシル基、ラウリル基、ミリスチル基、及びセチル基であることがより好ましく、ラウリル基であることがさらに好ましい。
第四級アンモニウム塩は、Ｆ-、Ｃｌ-、Ｂｒ-、Ｉ-等のハロゲン化物イオン、ＮＯ-、及びＳＯ42-などとの塩であることが好ましく、電気陰性度が高いＣｌ-などとの塩であることがより好ましい。
本実施形態においては、これらの第四級アンモニウム塩を１種単独で用いてもよく、又は２種類以上を組み合わせて用いてもよい。
【００１３】
本実施形態においては、第四級アンモニウム塩としては、殺菌性能の観点で、アルキルベンジルジメチルアンモニウム塩が好ましく、アルキル基は炭素数が８〜１６のものがより好ましく、さらに好ましくはラウリルベンジルジメチルアンモニウム塩である。
【００１４】
本実施形態のウェットワイパーの不織布に含浸されている水溶液中の第四級アンモニウム塩の含有量としては、十分な殺菌性能を持たせながら、皮膚刺激性を抑えることができる、という観点から、水溶液中、０．０１〜３０質量％であることが好ましく、より好ましくは０．１〜５質量％である。
本実施形態のウェットワイパーにおける第四級アンモニウム塩の殺菌効果は、菌に対して殺菌的な作用であることが好ましいが、静菌的な作用による菌の増殖を抑制する作用であってもよい。
本実施形態においては、第四級アンモニウム塩の殺菌効果により、ウェットワイパーとしての清浄、殺菌、及び除菌作用などを有する。
また、第四級アンモニウム塩が、殺菌消毒剤水溶液として、不織布に含浸されていることにより、不織布による拭き取り効果と、第四級アンモニウム塩の殺菌効果により、ウェットワイパーとして、清浄、殺菌、及び除菌作用などを有する。
本実施形態のウェットワイパーは、第四級アンモニウム塩の揮発等による殺菌効果の低下が少ないため、長期間に亘り殺菌効果を持続する。
【００１５】
（無機塩）
本実施形態のウェットワイパーに用いる無機塩は、セルロース系繊維を含む不織布への第四級アンモニウム塩の吸着抑制と、第四級アンモニウム塩を含む水溶液の泡立ち防止を図り、かつ拭き残りを抑制する成分として使用される。
無機塩としては、以下に限定されるものではないが、例えば、３価では、塩化アルミニウム、水酸化アルミニウム、硫酸アルミニウム；２価では、塩化カルシウム、硫酸カルシウム、炭酸カルシウム、炭酸水素カルシウム、水酸化カルシウム、塩化マグネシウム、硫酸マグネシウム、水酸化マグネシウム、炭酸マグネシウム、炭酸水素マグネシウム；１価では、塩化ナトリウム、水酸化ナトリウム、硫酸ナトリウム、炭酸ナトリウム、炭酸水素ナトリウム、塩化カリウム、水酸化カリウム、硫酸カリウム、炭酸カリウム、炭酸水素カリウム、塩化アンモニウム、水酸化アンモニウム、硫酸アンモニウム、炭酸アンモニウム、炭酸水素アンモニウムなどが挙げられる。
本実施形態のウェットワイパーに用いる無機塩において、第四級アンモニウム塩のセルロース系繊維を含む不織布への吸着抑制効果と、拭き残りを抑制する効果を得る観点より、１価又は２価の無機塩が好ましく、１価の無機塩がより好ましく、人体への安全性の観点より、塩化ナトリウム、塩化カリウム、塩化アンモニウムがさらに好ましい。
本実施形態においては、これらの無機塩を１種単独で用いてもよく、２種類以上を組み合わせて用いてもよい。
本実施形態のウェットワイパーにおける、水溶液中の無機塩の含有量としては、第四級アンモニウム塩の殺菌性能を十分に発揮でき、かつ、セルロース系繊維を含む不織布への吸着抑制効果も発現させる観点から、水溶液中、０．０１〜１０質量％であることが好ましく、より好ましくは、０．１〜５質量％である。
【００１６】
（その他の成分）
本実施形態のウェットワイパーに用いる第四級アンモニウム塩及び無機塩を含む水溶液には、本実施形態の目的を損なわない範囲で、必要に応じてその他の成分を配合することができる。
その他の成分としては、例えば、界面活性剤、低級アルコール、キレート剤、防腐剤、着色料、香料、及び安定剤などが挙げられる。
【００１７】
界面活性剤は、特に限定されるものではないが、例えば、ノニオン性界面活性剤、アニオン性界面活性剤、カチオン性界面活性剤、及び両性界面活性剤などが挙げられる。
ノニオン性界面活性剤としては、以下に限定されるものではないが、例えば、グリセリン脂肪酸エステル、モノステアリン酸グリセリン等のグリセリン脂肪酸エステル類；モノオレイン酸ポリグリセリル、ペンタオレイン酸ポリグリセリル、デカオレイン酸ポリグリセリル、モノラウリン酸ヘキサグリセリル、モノラウリン酸デカグリセリル、モノミリスチン酸デカグリセリル、モノステアリン酸デカグリセリル、モノイソステアリン酸デカグリセリル等のポリグリセリン脂肪酸エステル類；モノステアリン酸ポリオキシエチレングリセリン等のポリオキシエチレングリセリン脂肪酸エステル類；モノラウリン酸ソルビタン、モノオレイン酸ソルビタン、トリオレイン酸ソルビタン等のソルビタン脂肪酸エステル類；モノステアリン酸ポリオキシエチレンソルビタン、トリオレイン酸ポリオキシエチレンソルビタン等のポリオキシエチレンソルビタン脂肪酸エステル類；モノラウリン酸ポリオキシエチレンソルビット、テトラオレイン酸ポリオキシエチレンソルビット等のポリオキシエチレンソルビット脂肪酸エステル類；ショ糖ラウリン酸エステル等のショ糖脂肪酸エステル類；ポリオキシエチレンラノリン、ポリオキシエチレンソルビットミツロウ等のポリオキシエチレンラノリン・ラノリンアルコール・ミツロウ誘導体；ポリオキシエチレンヒマシ油、ポリオキシエチレン硬化ヒマシ油等のポリオキシエチレンヒマシ油・硬化ヒマシ油類；ポリオキシエチレンコレスタノールエーテル等のポリオキシエチレンステロール・水素添加ステロール類；モノステアリン酸エチレングリコール、モノオレイン酸ポリエチレングリコール等のポリエチレングリコール脂肪酸エステル類；ポリオキシエチレンラウリルエーテル、ポリオキシエチレンセチルエーテル、ポリオキシエチレンベヘニルエーテル等のポリオキシエチレンアルキルエーテル類；ポリオキシエチレンポリオキシプロピレンセチルエーテル、ポリオキシエチレンポリオキシプロピレンデシルテトラデシルエーテル等のポリオキシエチレンポリオキシプロピレンアルキルエーテル類；ポリオキシエチレンノニルフェニルエーテル等のポリオキシエチレンアルキルフェニルエーテル類；ポリオキシエチレンステアリン酸アミド等のポリオキシエチレンアルキルアミン・脂肪酸アミド類；ポリオキシエチレンオクチルフェニルエーテル等のポリオキシエチレンアルキルフェニルエーテル類；ステアリルジメチルアミンオキシド等のアルキルジメチルアミンオキシド類などが挙げられる。
アニオン性界面活性剤としては、以下に限定されるものではないが、例えば、ドデシルベンゼンスルホン酸ナトリウム等のアルキルベンゼンスルホン酸塩類；ラウリン酸ナトリウム等の脂肪酸塩類；ポリオキシエチレンラウリルエーテルリン酸ナトリウム、ポリオキシエチレンセチルエーテルリン酸ナトリウム等のポリオキシエチレンアルキルエーテルリン酸等のリン酸塩類；Ｎ−ラウロイル−Ｌ−グルタミン酸ナトリウム等のＮ−アシルアミノ塩酸類；ポリオキシエチレンラウリルエーテルリン酸等のポリオキシエチレンアルキルエーテルリン酸塩類；ラウロイルメチルタウリンナトリウム、ミリストイルメチルタウリンナトリウム等のＮ−アシルタウリン塩類；テトラデセンスルホン酸ナトリウム等のスルホン酸塩類；ラウリル硫酸ナトリウム等のアルキル硫酸塩類；ポリオキシエチレンラウリルエーテル硫酸ナトリウム等のポリオキシエチレンアルキルエーテル硫酸塩類；ラウリルジアミノエチルグリシンナトリウム、塩酸アルキルジアミノエチルグリシンなどが挙げられる。
本実施形態において、これらの界面活性剤を１種単独用いてもよく、２種類以上を組み合わせて用いてもよい。
カチオン性界面活性剤としては、以下に限定されるものではないが、例えば、Ｎ−ココイルアルギニンエチルエステルピロリドンカルボン酸塩、Ｎ−ラウロイルリジンエチルエステル塩酸塩等のアシル塩基性アミノ酸アルキルエステル塩；ラウリルアミン塩酸塩等の第一級アミン塩；ジラウリルアミン酢酸塩等の第二級アミン塩；第三級アミン塩；脂肪酸アミドグアニジウム塩；ラウリルトリエチレングリコールアンモニウムハイドロオキサイド等のアルキルトリアルキレングリコールアンモニウム塩等が挙げられる。
両性界面活性剤としては、以下に限定されるものではないが、例えば、アルキルジメチルアミノ酢酸ベタイン、アシルアミドプロピルジメチルアミノ酢酸ベタイン等のベタイン系化合物；Ｎ−アルキル−Ｎ−カルボキシメチル−Ｎ−ヒドロキシエチルイミダゾリニウムベタイン、Ｎ−アルキル−Ｎ―カルボキシメチル−Ｎ−ヒドロキシエチルエチレンジアミン・ラウリル硫酸およびその塩等のイミダゾリニウム系化合物；ポリオクチルポリアミノエチルグリシン等のグリシン型化合物；アルキルアミノプロピオン酸、アルキルアミノジプロピオン酸等のアミノプロピオン酸型化合物等；レシチン等のリン脂質等が挙げられる。
【００１８】
低級アルコールとしては、例えば、炭素数１〜４の水溶性アルコール類が挙げられる。
低級アルコールは、以下に限定されるものではないが、例えば、メタノール、エタノール、プロパノール、イソプロパノール、メトキシエタノール、エトキシエタノール、メトキシプロパノール、メトキシイソプロパノール等のモノオール類、エチレングリコール、プロピレングリコール、プロパンジオール、ブタンジオール、メチルプロパンジオール、ジエチレングリコール、ブチンジオール等のジオール類、グリセリン、ブタントリオール、エリスリトール等のポリオール類などが挙げられる。
本実施形態においては、これらの低級アルコールを、１種単独で用いてもよく、２種類以上を組み合わせて用いてもよい。
【００１９】
キレート剤としては、金属捕獲作用があれば特に限定されないが、例えば、コンプレキサン、アラニン、エチレンジアミンヒドロキシエチル３酢酸３ナトリウム、エデト酸、エデト酸２ナトリウム、エデト酸２ナトリウムカルシウム、エデト酸３ナトリウム、エデト酸４ナトリウム、クエン酸ナトリウム、クエン酸、グルコン酸、酒石酸、フィチン酸、ポリリン酸ナトリウム、及びメタリン酸ナトリウムなどが挙げられる。
本実施形態においては、これらのキレート剤を、１種単独で用いてもよく、２種類以上を組み合わせて用いてもよい。
【００２０】
防腐剤としては、以下に限定されるものではないが、例えば、安息香酸、安息香酸ナトリウム、ウンデシレン酸、サリチル酸、ソルビン酸、ソルビン酸カリウム、デヒドロ酢酸、デヒドロ酢酸ナトリウム、パラオキシ安息香酸エステル類及びその塩等の有機酸及びその誘導体；イソプロピルメチルフェノール、グルコン酸クロルヘキシジン、クレゾール、クロロチモール、クロロフェネシン、クロロクレゾール、ジクロロキシレノール、ジクロロベンジルアルコール、チオビスクロロフェノール、チモール、トリクロロカルバニリド、トリクロロヒドロキシジフェニルエーテル、ナトリウムフェノキシド、パラクロロフェノール、ハロカルバン、フェニルエチルアルコール、フェニルフェノール、フェニルフェノールナトリウム、フェノキシエタノール、フェノール、フェキサクロロフェン、ベンジルアルコール等のフェノール類；プラトニン、ピオニン、ルミネキス、感光素ＮＫ１４３等の感光素；茶エキス、ヒノキキチオール、リンゴエキス、ポリリジン等の抗菌活性を持つ植物抽出液；グルタラール、クロラミンＴ、クロルヘキシジン、ジイセチオン酸ジプロモプロパミジン、ジンクピリチオン、トリクロサン、ピリチオンＮａ、フルフラール、クロラミンＴなどが挙げられる。
本実施形態においては、これらの防腐剤を１種単独で用いてもよく、２種類以上を組み合わせて用いてもよい。
【００２１】
（不織布）
本実施形態のウェットワイパーにおける、第四級アンモニウム塩及び無機塩を含む水溶液を含浸させる不織布は、セルロース系繊維を含む不織布である。
本実施形態のウェットワイパーに用いるセルロース系繊維は、繊維表面が負の電荷を帯び、セルロースを含有する、又はセルロース由来である繊維であれば、特に限定されるものではないが、例えば、レーヨン繊維、ポリノジック繊維、キュプラ繊維、リヨセル繊維、アセテート繊維、ウッドパルプ繊維、コットン繊維などが挙げられる。
本実施形態のウェットワイパーにおいては、これらのセルロース系繊維を１種単独で用いてもよく、２種類以上を組み合わせて用いてもよい。
【００２２】
本実施形態のウェットワイパーに用いるセルロース系繊維を含む不織布においては、拭き残り性の抑制効果の観点より、ウッドパルプ繊維を含む不織布が好ましく、さらには、ポリエステル繊維を含む不織布がより好ましい。
【００２３】
本実施形態のウェットワイパーの不織布に用いることができるポリエステル繊維としては、特に限定されるものではないが、例えば、ポリエチレンテレフタレート、ポリブチレンテレフタレート、ポリトリメチレンテレフタレート、共重合ポリエステル等のポリエステル；線状低密度ポリエチレン、低密度ポリエチレン、高密度ポリエチレン、ポリプロピレン等のポリオレフィン；ナイロン６、ナイロン６６、ナイロン６１０、ナイロン４６等のポリアミド；ポリアクリロニトリル等のアクリル繊維などが挙げられ、複合繊維の場合にはポリエチレンテレフタレートと、ポリエチレン、ポリプロピレン、ポリエチレン、及びポリアミド繊維と、の組み合わせなどが挙げられる。
本実施形態のウェットワイパーの不織布としては、通気性があり、柔軟性を持たせることができるので、ポリエステル繊維を含むことが好ましい。
本実施形態のウェットワイパーにおいては、これらのポリエステル繊維を１種単独で用いてもよく、２種類以上を組み合わせて用いてもよい。
本実施形態のウェットワイパーにおいて、不織布の目付量は、使用時の取り扱いのしやすさの観点から１０〜１２０ｇ／ｍ2であることが好ましく、１５〜８０ｇ／ｍ2であることがより好ましい。
【００２４】
（不織布に対する第四級アンモニウム塩の吸着溶解率）
本実施形態のウェットワイパーにおいて、セルロース系繊維を含む不織布に、均一に第四級アンモニウム塩及び無機塩を含む水溶液が含浸されていることを示す指標として、セルロース系繊維を含む不織布に対する第四級アンモニウム塩の吸着溶解率が挙げられる。
前記「不織布に対する第四級アンモニウム塩の吸着溶解率（質量％）」とは、第四級アンモニウム塩及び無機塩を含む水溶液を含浸させたセルロース繊維を含む不織布を水に浸漬させた時に、水に溶解した第四級アンモニウム塩の質量を算出し、セルロース系繊維を含む不織布の質量との比率として求めたものである。
吸着溶解率は、不織布において均一に０．５質量％以上であることが好ましく、０．６質量％以上であることがより好ましく、０．７質量％以上であることがさらに好ましい。
吸着溶解率が均一に０．５質量％以上であるとは、セルロース系繊維を含む不織布の任意の部分において、吸着溶解率が０．５質量％以上であることを意味する。
吸着溶解率が０．５質量％以上であることにより、防かび性に優れるウェットワイパーとすることができる。
【００２５】
（不織布への水溶液の含浸方法）
本実施形態において用いる不織布に、第四級アンモニウム塩及び無機塩を含む水溶液を含浸させる方法としては、上記水溶液が、不織布の全面に均一に含浸される方法であれば特に限定されない。
例えば、ボトル容器にロール状に巻き取られた不織布を、ロール面（ロール状の形状になっている面をいう。）がボトル容器の底部に接するように入れ、ロール状に巻き取られた不織布の上方ロール面側より第四級アンモニウム塩及び無機塩を含む水溶液を投入することにより含浸させるようにする方法が挙げられる。
不織布に水溶液が均一に含浸されるとは、不織布表面に、水溶液に含まれる第四級アンモニウム塩及び無機塩が偏らずに、全体として均一に存在することを意味し、これにより、局部的なカビの発生を防止することができる。
本実施形態のウェットワイパーにおいて、第四級アンモニウム塩及び無機塩を含む水溶液を、不織布に含浸する割合は、殺菌効果の観点から、セルロース系繊維を含む不織布１質量部に対して第四級アンモニウム塩及び無機塩を含む水溶液が０．５質量部以上であることが好ましく、拭き残りを抑制することを考慮すると、上記比率が５質量部以下であることが好ましい。
【００２６】
（ウェットワイパーの形態）
本実施形態のウェットワイパーの形態は、特に限定されないが、例えば、セルロース系繊維を含む不織布をシート状に裁断し、Ｚ折をして重ねて、第四級アンモニウム塩及び無機塩を含む水溶液を含浸させピロー包装したものや、セルロース系繊維を含む不織布をロール状に巻き、第四級アンモニウム塩及び無機塩を含む水溶液を含浸させたボトル仕様のものが挙げられ、使い勝手の観点から、セルロース系繊維を含む不織布がロール状に巻き取られた形態のものが好ましい。
【００２７】
（ウェットワイパーの用途）
本実施形態のウェットワイパーに用いる第四級アンモニウム塩及び無機塩を含む水溶液は、細菌及び真菌（カビを含む）などの菌体だけに限られず、ウイルスに対しても殺菌効果を発揮する。そのため、本実施形態のウェットワイパーは、ウイルスの感染予防にも利用できる。中でも、ノロウイルスなどのエンベロープ（外殻）を有さないウイルスに対する殺菌効果に優れるため、ノロウイルスなどのエンベロープ（外殻）を有さないウイルスに対する感染予防に好適に利用できる。
【実施例】
【００２８】
以下、具体的な実施例及び比較例を挙げて本実施形態を具体的に説明するが、本実施形態は、以下の実施例に限定されるものではない。
なお、実施例、比較例中の評価方法及び測定方法は下記のとおりである。
【００２９】
＜吸着溶解率の測定及び評価＞
実施例及び比較例に記載の各ウェットワイパーがロール状に巻き取られた状態で、それぞれをボトル容器底部にロール状の面が接するように配置し、含浸液を含浸した状態で密封してから、２週間後、５週間後に、ロールの外側、中央、内側に位置する不織布を取り出し、これらを上下に４等分して切り取り、それぞれを２０ｇの蒸留水に３時間浸漬させ、第四級アンモニウム塩を抽出後に、水中に溶解した第四級アンモニウム塩の濃度を分光光度計（島津製作所製  ＵＶ−２７００）により定量した。また、吸着溶解率を下記計算式より求めた。
［計算式］
吸着溶解率（％）＝試験片中から水に抽出された第四級アンモニウム塩の質量（Ｗ１）／試験片不織布の質量（Ｗ２）×１００
Ｗ１＝試験片の抽出水溶液中の第四級アンモニウム塩の濃度（質量％）×｛抽出水の質量（Ｗ４）＋試験片不織布中の水の質量（Ｗ３）｝
ここで、ｎ枚のロール巻きとした場合に、ロール外側とは、外側から数えて１枚目を意味し、ロール中央とは、ｎ／２枚目を意味し、ロール内側とは、ｎ枚目のロール巻きの最中心のシートを意味する。
評価基準は以下の通りである。
◎：いずれの試験片においても、吸着溶解率が０．５％以上である。
○：吸着溶解率が０．５％を下回る試験片が１つ存在する。
△：吸着溶解率が０．５％を下回る試験片が２つ存在する。
×：吸着溶解率が０．５％を下回る試験片が３つ以上存在する。
【００３０】
＜水溶液の泡立ち性の評価＞
実施例及び比較例に記載の、不織布に含浸させる第四級アンモニウム塩を含む水溶液３００ｇをミキサー（商品名：ナショナルミキサーＭＸ−Ｖ１００（パナソニック社製）  幅１６ｃｍ  奥行２２ｃｍ  高さ３９ｃｍ  回転数１００００回転／分）に入れ、３０秒間撹拌し、静置５分後の泡の高さを測定した。
なお、水溶液の温度は、２５℃とした。
評価基準は以下の通りである。
◎：泡の高さが６０ｍｍ以下
○：泡の高さが６０ｍｍ超８０ｍｍ以下
△：泡の高さが８０ｍｍ超１００ｍｍ以下
×：泡の高さが１００ｍｍ超
【００３１】
＜拭き残り性の評価＞
実施例及び比較例に記載の各ウェットワイパーで、拭き基材（ノングレア液晶フィルター（ＨＰ  ２５５  Ｇ４  Ｎｏｔｅｂｏｏｋ  ＰＣ）、グレア液晶フィルター（Ａｓｐｉｒｅ  ＡＳ５３４９−ＢＴ８２３）、鉄板（クロカワ  ＳＰＨＣ  ３４．５ｃｍ×１９．４ｃｍ））の３種それぞれを一定荷重（１４ｇ／ｃｍ2）で幅１０ｃｍで、２０ｃｍの距離を、１０秒間で５往復拭き取り、拭き残りの程度を評価した。
◎：拭き基材３種すべてにほぼ拭き残りがない。
○：拭き基材３種の内いずれか一つの基材に拭き残りがみられる。
△：拭き基材３種の内いずれか二つに拭き残りがみられる。
×：拭き基材３種すべてに拭き残りがみられる。
【００３２】
〔実施例１〕
塩化ラウリルベンジルジメチルアンモニウムを固形分０．７５ｗｔ％と、塩化アルミニウム固形分０．３ｗｔ％、精製水９８．９５ｗｔ％の組成で調整した水溶液を得た。次に、ウッドパルプ繊維５４ｗｔ％と、ＰＥＴ繊維４６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００３３】
〔実施例２〕
塩化ラウリルベンジルジメチルアンモニウムを固形分０．７５ｗｔ％と、塩化カルシウム固形分０．２ｗｔ％、精製水９９．０５ｗｔ％の組成で調整した水溶液を得た。次に、ウッドパルプ繊維５４ｗｔ％と、ＰＥＴ繊維４６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００３４】
〔実施例３〕
塩化ラウリルベンジルジメチルアンモニウムを固形分０．７５ｗｔ％と、塩化ナトリウム固形分０．５ｗｔ％、精製水９８．７５ｗｔ％の組成で調整した水溶液を得た。次に、ウッドパルプ繊維５４ｗｔ％と、ＰＥＴ繊維４６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００３５】
〔実施例４〕
塩化ラウリルベンジルジメチルアンモニウムを固形分０．７５ｗｔ％と、塩化アルミニウム固形分０．３ｗｔ％、精製水９８．９５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００３６】
〔実施例５〕
塩化ラウリルベンジルジメチルアンモニウムを固形分０．７５ｗｔ％と、塩化カルシウム固形分０．２ｗｔ％、精製水９９．０５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００３７】
〔実施例６〕
塩化ラウリルベンジルジメチルアンモニウムを固形分０．７５ｗｔ％と、塩化ナトリウム固形分０．５ｗｔ％、精製水９８．７５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００３８】
〔実施例７〕
塩化ラウリルベンジルジメチルアンモニウムを固形分０．７５ｗｔ％と、硫酸マグネシウム固形分０．５ｗｔ％、精製水９８．７５ｗｔ％の組成で調整した水溶液を得た。次に、ウッドパルプ繊維４０ｗｔ％と、コットン繊維６０ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００３９】
〔実施例８〕
塩化ラウリルベンジルジメチルアンモニウムを固形分０．７５ｗｔ％と、塩化カリウム固形分０．５ｗｔ％、精製水９８．７５ｗｔ％の組成で調整した水溶液を得た。次に、レーヨン繊維６０ｗｔ％と、ＰＥＴ繊維２０ｗｔ％、ＰＥ繊維１１ｗｔ％と、ＰＰ繊維９ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４０】
〔実施例９〕
塩化ベンザルコニウムを固形分０．７５ｗｔ％と、塩化カルシウム固形分０．２ｗｔ％、精製水９９．０５ｗｔ％の組成で調整した水溶液を得た。次に、ウッドパルプ繊維５４ｗｔ％と、ＰＥＴ繊維４６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４１】
〔実施例１０〕
塩化ベンザルコニウムを固形分０．７５ｗｔ％と、塩化ナトリウム固形分０．５ｗｔ％、精製水９８．７５ｗｔ％の組成で調整した水溶液を得た。次に、ウッドパルプ繊維５４ｗｔ％と、ＰＥＴ繊維４６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４２】
〔実施例１１〕
塩化ベンザルコニウムを固形分０．７５ｗｔ％と、塩化カルシウム固形分０．２ｗｔ％、精製水９９．０５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４３】
〔実施例１２〕
塩化ベンザルコニウムを固形分０．７５ｗｔ％と、塩化ナトリウム固形分０．５ｗｔ％、精製水９８．７５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４４】
〔実施例１３〕
塩化ベンザルコニウムを固形分０．７５ｗｔ％と、塩化アルミニウム固形分０．３ｗｔ％、精製水９８．９５ｗｔ％の組成で調整した水溶液を得た。次に、ウッドパルプ繊維４０ｗｔ％と、コットン繊維６０ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４５】
〔実施例１４〕
塩化ベンザルコニウムを固形分０．７５ｗｔ％と、塩化カリウム固形分０．７ｗｔ％、精製水９８．５５ｗｔ％の組成で調整した水溶液を得た。次に、レーヨン繊維６０ｗｔ％と、ＰＥＴ繊維２０ｗｔ％と、ＰＥ繊維１１ｗｔ％と、ＰＰ繊維９ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４６】
〔実施例１５〕
塩化セチルピリジニウムを固形分０．７５ｗｔ％と、硫酸マグネシウム固形分０．３ｗｔ％、精製水９８．９５ｗｔ％の組成で調整した水溶液を得た。次に、ウッドパルプ繊維５４ｗｔ％と、ＰＥＴ繊維４６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４７】
〔実施例１６〕
塩化セチルピリジニウムを固形分０．７５ｗｔ％と、塩化カリウム固形分０．７ｗｔ％、精製水９８．５５ｗｔ％の組成で調整した水溶液を得た。次に、ウッドパルプ繊維５４ｗｔ％と、ＰＥＴ繊維４６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４８】
〔実施例１７〕
塩化セチルピリジニウムを固形分０．７５ｗｔ％と、塩化カルシウム固形分０．３ｗｔ％、精製水９８．９５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００４９】
〔実施例１８〕
塩化セチルピリジニウムを固形分０．７５ｗｔ％と、塩化ナトリウム固形分０．５ｗｔ％、精製水９８．７５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００５０】
〔実施例１９〕
塩化セチルピリジニウムを固形分０．７５ｗｔ％と、塩化アルミニウム固形分０．３ｗｔ％、精製水９８．９５ｗｔ％の組成で調整した水溶液を得た。次に、ウッドパルプ繊維４０ｗｔ％と、コットン繊維６０ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００５１】
〔実施例２０〕
塩化セチルピリジニウムを固形分０．７５ｗｔ％と、硫酸マグネシウム固形分０．３ｗｔ％、精製水９８．９５ｗｔ％の組成で調整した水溶液を得た。次に、レーヨン繊維６０ｗｔ％と、ＰＥＴ繊維２０ｗｔ％と、ＰＥ繊維１１ｗｔ％と、ＰＰ繊維９ｗｔ％からなる不織布に、不織布質量の２５０％の質量の前記水溶液を含浸させ、ウェットワイパーを得た。
ウェットワイパーの構成を下記〔表１〕に、評価結果を下記〔表３〕に示す。
【００５２】
〔比較例１〕
塩化ラウリルベンジルジメチルアンモニウムを固形分０．７５ｗｔ％と、精製水９９．２５ｗｔ％の組成で調整した水溶液を得た。次に、ウッドパルプ繊維５４ｗｔ％と、ＰＥＴ繊維４６ｗｔ％からなる不織布に、不織布の質量の２５０％の質量の前記水溶液を含浸させ、ウェットワイパーを得た。
ウェットワイパーの構成を下記〔表２〕に、評価結果を下記〔表３〕に示す。
【００５３】
〔比較例２〕
塩化ベンザルコニウムを固形分０．７５ｗｔ％と、精製水９９．２５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布の質量の２５０％の質量の前記水溶液を含浸させ、ウェットワイパーを得た。
ウェットワイパーの構成を下記〔表２〕に、評価結果を下記〔表３〕に示す。
【００５４】
〔比較例３〕
塩化セチルピリジニウムを固形分０．７５ｗｔ％と、精製水９９．２５ｗｔ％の組成で調整した水溶液を得た。次に、ウッドパルプ繊維４０ｗｔ％と、コットン繊維６０ｗｔ％からなる不織布に、不織布の質量の２５０％の質量の前記水溶液を含浸させ、ウェットワイパーを得た。
ウェットワイパーの構成を下記〔表２〕に、評価結果を下記〔表３〕に示す。
【００５５】
〔比較例４〕
塩化ラウリルベンジルジメチルアンモニウムを固形分０．７５ｗｔ％と、精製水９９．２５ｗｔ％の組成で調整した水溶液を得た。次に、レーヨン繊維６０ｗｔ％と、ＰＥＴ繊維２０ｗｔ％と、ＰＥ繊維１１ｗｔ％と、ＰＰ繊維９ｗｔ％からなる不織布に、不織布の質量の２５０％の質量の前記水溶液を含浸させ、ウェットワイパーを得た。
ウェットワイパーの構成を下記〔表２〕に、評価結果を下記〔表３〕に示す。
【００５６】
〔比較例５〕
塩化ラウリルベンジルジメチルアンモニウムを固形分０．７５ｗｔ％と、Ｌ−アルギニン０．４ｗｔ％と、ポリオキシエチレン硬化ヒマシ油０．５ｗｔ％と、精製水９８．３５ｗｔ％の組成で調整した水溶液を得た。次に、ウッドパルプ繊維５４ｗｔ％と、ＰＥＴ繊維４６ｗｔ％からなる不織布に、不織布の質量の２５０％の質量の前記水溶液を含浸させ、ウェットワイパーを得た。
ウェットワイパーの構成を下記〔表２〕に、評価結果を下記〔表３〕に示す。
【００５７】
〔比較例６〕
塩化ベンザルコニウムを固形分０．７５ｗｔ％と、リシン０．４ｗｔ％と、ポリソルベート８０  ０．５ｗｔ％と、精製水９８．３５ｗｔ％の組成で調整した水溶液を得た。次に、レーヨン繊維４０ｗｔ％と、ウッドパルプ繊維３４ｗｔ％と、ＰＥＴ繊維２６ｗｔ％からなる不織布に、不織布の質量の２５０％の質量の前記水溶液を含浸させ、ウェットワイパーを得た。
ウェットワイパーの構成を下記〔表２〕に、評価結果を下記〔表３〕に示す。
【００５８】
〔比較例７〕
塩化ラウリルベンジルジメチルアンモニウムを固形分０．７５ｗｔ％と、Ｌ−アルギニン０．４ｗｔ％と、ポリソルベート８０  ０．５ｗｔ％と、精製水９８．３５ｗｔ％の組成で調整した水溶液を得た。次に、ウッドパルプ繊維４０ｗｔ％と、コットン繊維６０ｗｔ％からなる不織布に、不織布の質量の２５０％の質量の前記水溶液を含浸させ、ウェットワイパーを得た。
ウェットワイパーの構成を下記〔表２〕に、評価結果を下記〔表３〕に示す。
【００５９】
〔比較例８〕
塩化セチルピリジニウムを固形分０．７５ｗｔ％と、リシン０．４ｗｔ％と、ポリオキシエチレン硬化ヒマシ油０．５ｗｔ％と、精製水９８．３５ｗｔ％の組成で調整した水溶液を得た。次に、レーヨン繊維６０ｗｔ％と、ＰＥＴ繊維２０ｗｔ％と、ＰＥ繊維１１ｗｔ％と、ＰＰ繊維９ｗｔ％からなる不織布に、不織布の質量の２５０％の質量の前記水溶液を含浸させ、ウェットワイパーを得た。
ウェットワイパーの構成を下記〔表２〕に、評価結果を下記〔表３〕に示す。
【００６０】
【表１】
2018015442.tif 000002
【００６１】
【表２】
2018015442.tif 000003
【００６２】
【表３】
2018015442.tif 000004
【００６３】
表３に示す結果より、本発明の各実施例は、各比較例と比べ、吸着溶解率が有効に達する時間を短縮化することができ、かつ、泡立ち性及び拭き残り性の抑制効果を同時に達成することが確認できた。
【産業上の利用可能性】
【００６４】
本発明のウェットワイパーは、各種表面の清浄、殺菌、及び除菌を目的として、病院のドアノブ、手すり、ベッド、手術台、モニターのタッチパネル等の器具類；シリンジポンプ、輸液ポンプ、人工透析装置、人工呼吸器等のＭＥ機器類；食品工場のベルトコンベア、作業台、ステンレス容器、冷蔵庫、調理器具等の作業用品類；洗面台、便座、家具等の住宅用品類；介護用施設の器具類等として、産業上の利用可能性を有している。